(57)【特許請求の範囲】
【請求項１】
硫化亜鉛を蛍光体母体とし、これに付活剤として銅およびマンガンから選ばれる少なくとも1種と、共付活剤として塩素、臭素、ヨウ素およびアルミニウムから選ばれる少なくとも1種とを含有させた電場発光蛍光体において、
前記電場発光蛍光体は結晶成長剤として添加されたアルカリ土類金属元素を含有し、かつ前記アルカリ土類金属元素の含有量が0.05重量％以下であると共に、前記電場発光蛍光体中に含まれるバリウム元素量が0.01重量％以下であることを特徴とする電場発光蛍光体。
【請求項２】
請求項１記載の電場発光蛍光体において、
前記電場発光蛍光体中に含まれるマグネシウム元素量は0.03重量％以下であることを特徴とする電場発光蛍光体。
【請求項３】
請求項１記載の電場発光蛍光体において、
前記電場発光蛍光体中に含まれるカルシウム元素量は0.01重量％以下であることを特徴とする電場発光蛍光体。
【請求項４】
請求項１記載の電場発光蛍光体において、
前記電場発光蛍光体中に含まれるストロンチウム元素量は0.01重量％以下であることを特徴とする電場発光蛍光体。
【請求項５】
請求項１ないし請求項４のいずれか１項記載の電場発光蛍光体において、
前記付活剤は、前記蛍光体母体に対して0.001〜0.1重量％の範囲で含まれることを特徴とする電場発光蛍光体。
【請求項６】
請求項１ないし請求項５のいずれか１項記載の電場発光蛍光体において、
前記共付活剤は、前記蛍光体母体に対して0.001〜0.1重量％の範囲で含まれることを特徴とする電場発光蛍光体。
【請求項７】
請求項１ないし請求項６のいずれか１項記載の電場発光蛍光体において、
さらに、前記電場発光蛍光体の粒子表面に形成され、アルミナ、シリカおよびチタニアから選ばれる少なくとも1種からなる保護膜を具備することを特徴とする電場発光蛍光体。
【請求項８】
請求項１ないし請求項７のいずれか１項記載の電場発光蛍光体を含む発光体層を具備することを特徴とする有機分散型電場発光素子。
【請求項９】
請求項８記載の有機分散型電場発光素子において、
さらに、前記発光体層の一方の主面に沿って反射絶縁層を介して一体的に配置された背面電極層と、前記発光体層の他方の主面に沿って一体的に対向配置された透明電極層とを具備することを特徴とする有機分散型電場発光素子。
【発明の詳細な説明】
【０００１】
【発明の属する技術分野】
本発明は、電場発光蛍光体およびそれを用いた有機分散型電場発光素子に関する。
【０００２】
【従来の技術】
有機分散型電場発光素子は、電場発光蛍光体を誘電体中に分散させた発光体層の両側に電極を配置し、その少なくとも一方を透明電極とした構造を有する。そして、これら電極間に交流電圧を印加することにより発光させる素子である。このような有機分散型電場発光素子の主な用途としては、ディスプレイデバイスやディスプレイデバイスのバックライトなどが挙げられる。
【０００３】
有機分散型電場発光素子に用いられる電場発光蛍光体としては、硫化亜鉛を母体とし、これに付活剤として銅およびマンガンから選ばれる少なくとも 1種と、共付活剤として塩素、臭素、ヨウ素およびアルミニウムから選ばれる少なくとも 1種とを含有させたものが一般的である。
【０００４】
上述したような硫化亜鉛系の電場発光蛍光体は、例えば以下のようにして作製されている。まず、母材料となる硫化亜鉛に、付活剤原料および共付活剤原料を添加して混合する。さらに、塩化マグネシウム、塩化バリウム、塩化ナトリウムなどの結晶成長剤を添加して十分に混合する。この混合物を1000〜1300℃の温度で焼成して中間体を生成し、この中間体を粉砕した後、 600〜1000の温度で熱処理することによって、付活剤および共付活剤を含む硫化亜鉛系電場発光蛍光体を得ている(USP 2,957,830号公報など参照）。添加した結晶成長剤は、焼成物を水洗することにより除去している(USP 4,859,361号公報など参照）。
【０００５】
従来の硫化亜鉛系の電場発光蛍光体は、輝度や寿命といった特性がディスプレイデバイスに求められる要求特性を必ずしも満足しておらず、まだかなり改善すべき点がある。このようなことから、硫化亜鉛系の電場発光蛍光体に対して従来から種々の改良がなされてきた。
【０００６】
例えば、硫化亜鉛は1020℃以上では六方晶系の結晶構造となり、それ以下では立方晶系の結晶構造をとることが知られている。電場発光による発光効率は、立方晶系の方が高い。ただし、はじめから立方晶系とするよりは、まず六方晶系を作製し、その後に立方晶系に変換する方が発光効率は高くなる。
【０００７】
そこで、特開昭 61-296085号公報には、硫化亜鉛系電場発光蛍光体の結晶変換方法として、付活剤を混合した硫化亜鉛にアルカリ金属元素の化合物およびアルカリ土類金属元素の化合物を添加して、六方晶系の中間体を作製し、その後高圧を加えて立方晶系の硫化亜鉛系電場発光蛍光体を得る方法が記載されている。
【０００８】
また、特開昭 57-145174号公報には、上述したような付活剤および共付活剤の添加量を最適化することによって、硫化亜鉛系電場発光蛍光体の効率や寿命を向上させる方法が記載されている。
【０００９】
【発明が解決しようとする課題】
上述したように、従来から硫化亜鉛系電場発光蛍光体の発光効率や寿命などの特性を向上させるための手法が種々提案されているが、従来の手法では現状の輝度や寿命に対する要求レベルを満足させることができなくなりつつある。特に、最近のディスプレイデバイスには、明るさや寿命特性をさらに向上させることが求められていることから、それに用いられる電場発光蛍光体の輝度や寿命などの特性をより一層高めることが課題とされている。
【００１０】
なお、 USP 2,952,642号公報には、付活剤として鉛と銅を含み、かつ0.001%のマグネシウムを含む硫化亜鉛蛍光体が記載されている。しかし、鉛を含有する硫化亜鉛蛍光体は発光効率や寿命特性が劣り、ディスプレイデバイスに求められる要求特性を満足するレベルには達していない。
【００１１】
本発明はこのような課題に対処するためになされたもので、高輝度を有しかつそのような輝度を長期間にわたって維持することを可能にした電場発光蛍光体を提供することを目的としており、さらにそのような電場発光蛍光体を用いることによって、高輝度化と長寿命化を両立させた有機分散型電場発光素子を提供することを目的としている。
【００１３】
【課題を解決するための手段】
本発明の電場発光蛍光体は、硫化亜鉛を蛍光体母体とし、これに付活剤として銅およびマンガンから選ばれる少なくとも1種と、共付活剤として塩素、臭素、ヨウ素およびアルミニウムから選ばれる少なくとも1種とを含有させた電場発光蛍光体において、前記電場発光蛍光体は結晶成長剤として添加されたアルカリ土類金属元素を含有し、かつ前記アルカリ土類金属元素の含有量が0.05重量％以下であると共に、前記電場発光蛍光体中に含まれるバリウム元素量が0.01重量％以下であることを特徴としている。
【００１４】
本発明の電場発光蛍光体において、さらに電場発光蛍光体中に含まれるマグネシウム元素量は0.03重量％以下であることが好ましい。また、カルシウム元素量は0.01重量％以下であることが好ましい。ストロンチウム元素量は0.01重量％以下であることが好ましい。
【００１５】
本発明の有機分散型電場発光素子は、上記した本発明の電場発光蛍光体を含む発光体層を具備することを特徴としている。本発明の有機分散型電場発光素子の具体的な構成としては、本発明の電場発光蛍光体を含む発光体層と、発光体層の一方の主面に沿って反射絶縁層を介して一体的に配置された背面電極層と、発光体層の他方の主面に沿って一体的に対向配置された透明電極層とを具備する構成が挙げられる。
【００１６】
本発明者等は、電場発光蛍光体の高輝度化および長寿命化について、種々の実験、検討、考察を行ってきた結果として、硫化亜鉛系電場発光蛍光体を合成する際に、原材料に添加する結晶成長剤（融剤）の蛍光体残留量に着目した。従来から、特性のよい硫化亜鉛系の電場発光蛍光体を作製するために、アルカリ金属元素の化合物およびアルカリ土類金属元素の化合物（特にハロゲン化物）が結晶成長剤として使用されている。これらは粒径 1〜 3μm 程度の硫化亜鉛原料を粒径10〜30μm 程度の蛍光体にまで結晶成長させるのに非常に好適である。
【００１７】
しかしながら、結晶成長剤が蛍光体中に残留していると発光効率および寿命を低下させることが、本発明者等の実験により明らかとなった。より詳細に調査した結果、輝度および寿命に対しては特にアルカリ土類金属元素が影響を及ぼしていることが分かった。
【００１８】
そこで、蛍光体製造工程において、蛍光体に残留するアルカリ土類金属元素を除去する工程を実施した結果、従来の硫化亜鉛系電場発光蛍光体に比べて、非常に高効率で長寿命の電場発光蛍光体が得られることが判明した。また、蛍光体原料に添加するアルカリ土類金属元素の化合物の量を減らすことによっても、硫化亜鉛系電場発光蛍光体の発光効率や寿命を向上させることができる。
【００１９】
上述したような知見に基づいて、本発明では電場発光蛍光体中のアルカリ土類金属元素量を0.05重量% 以下としている。このようなアルカリ土類金属元素の含有量は、例えば温酸洗浄を施すことにより再現性よく達成することが可能となる。通常の水洗のみでは、アルカリ土類金属元素の含有量を0.05重量% 以下とすることは極めて困難である。
【００２１】
【発明の実施の形態】
以下、本発明を実施するための形態について説明する。
【００２２】
本発明の電場発光蛍光体は、硫化亜鉛を蛍光体母体とし、これに付活剤として銅およびマンガンから選ばれる少なくとも 1種の元素と、共付活剤として塩素、臭素、ヨウ素およびアルミニウムから選ばれる少なくとも 1種の元素とを含有させたものである。
【００２３】
銅およびマンガンから選ばれる付活剤は、硫化亜鉛からなる蛍光体母体に対して 0.001〜 0.1重量% の範囲で含有させることが好ましい。塩素、臭素、ヨウ素およびアルミニウムから選ばれる共付活剤は、硫化亜鉛からなる蛍光体母体に対して 0.001〜 0.1重量% の範囲で含有させることが好ましい。このような量の付活剤および共付活剤を硫化亜鉛に含有させることによって、発光効率や発光輝度に優れた電場発光蛍光体が得られる。
【００２４】
本発明の電場発光蛍光体は、硫化亜鉛系蛍光体中に残留するアルカリ土類金属元素量を低減することによって、輝度および寿命を向上させている。具体的には、硫化亜鉛系蛍光体中に含まれるアルカリ土類金属元素量、すなわちＭｇ、Ｃａ、Ｓｒ、Ｂａなどの総含有量を0.05重量％以下としている。これによって、電場発光蛍光体の高輝度化および長寿命化を達成することができる。
【００２５】
高輝度かつ長寿命の電場発光蛍光体を調製する上で、アルカリ土類金属元素の化合物は結晶成長剤として必要とされる。しかし、蛍光体結晶の成長後には、逆にアルカリ土類金属元素は高輝度化および長寿命化の妨げとなる。そこで、本発明では蛍光体中のアルカリ土類金属元素の残留量と輝度および寿命の関係を調査した結果に基づいて、アルカリ土類金属元素の含有量を0.05重量% 以下としている。これによって、硫化亜鉛系電場発光蛍光体の高輝度化および長寿命化を達成することができる。
【００２６】
上述したアルカリ土類金属元素のうち、Ｍｇ元素の含有量は0.03重量% 以下とすることが好ましい。Ｃａ元素の含有量は0.01重量% 以下とすることが好ましい。Ｓｒ元素の含有量は0.01重量% 以下とすることが好ましい。また、Ｂａ元素の含有量は0.01重量% 以下とすることが好ましい。Ｍｇ、Ｃａ、Ｓｒ、Ｂａの各元素の含有量を上記した範囲とすることによって、硫化亜鉛系電場発光蛍光体の輝度や寿命を向上させることができる。
【００２８】
本発明の電場発光蛍光体は、例えば以下に示すような方法により作製される。すなわち、まず粒径が1〜3μm程度の硫化亜鉛粉末に所定量の純水を加えてスラリー状とし、これに所定量の硫酸銅や炭酸マンガンなどの付活剤原料を添加して混合する。このようなスラリーを乾燥した後、塩化マグネシウム、塩化バリウム、塩化ナトリウムなどの結晶成長剤を添加し、さらに十分に混合する。
【００２９】
上記した塩化物は共付活剤としての塩素の出発原料を兼ねている。共付活剤として塩素以外の臭素、ヨウ素、アルミニウムを使用する場合には、臭化マグネシウム、ヨウ化バリウム、フッ化アルミニウムなどを添加する。
【００３０】
次に、上記した混合物を石英るつぼに充填し、空気中にて1100〜1200℃の温度で 3〜 8時間焼成する。この焼成物を純水中に分散させ、撹拌、沈降、上澄み排水を数回繰り返して焼成物を洗浄する。このような洗浄工程によって、残留する結晶成長剤の大半は除去することができるが、アルカリ土類金属元素の含有量を上記した本発明の範囲内とするためには、さらにアルカリ土類金属元素の除去工程を実施することが好ましい。
【００３１】
すなわち、例えば塩酸でpHを 1〜 3に調整した純水中に焼成物を分散させ、撹拌しつつ50〜80℃に加温する。この後、焼成物を沈降させて上澄みを除去する。これら撹拌、沈降、上澄み排水を数回繰り返す。このような温酸洗浄によって、蛍光体中に残留するアルカリ土類金属元素量を再現性よく0.05重量% 以下とすることができる。なお、蛍光体原料に添加するアルカリ土類金属元素の化合物の量を減らすことによっても、電場発光蛍光体中のアルカリ土類金属元素量を低減することができる。
【００３２】
その後、純水で数回洗浄してpHを 6〜 7に調整し、ろ過、乾燥を行う。こうして得られた中間体（六方晶系）を、例えばラバープレス装置で 0.5〜 2.0ton/cm2 の静水圧で数分間加圧する。この加圧処理によって、蛍光体の結晶の一部が立方晶系に変換される。さらに、酸化亜鉛を数% 混合した後、石英るつぼを用いて例えば 600〜 800℃、 1〜 2時間の条件にて空気中で焼成する。この焼成物を純水中に分散し、数回洗浄する。さらに、塩酸洗浄および純水による中和洗浄を数回行うことによって、本発明の電場発光蛍光体が得られる。
【００３４】
本発明の電場発光蛍光体は、例えば図１に示すような有機分散型電場発光素子１の発光体層２に用いられる。図１に示す有機分散型電場発光素子１は、上述した本発明の電場発光蛍光体粒子を例えばシアノエチルセルロースのような高誘電率を有する有機高分子バインダ（有機誘電体）中に分散含有させた発光体層２を有している。
【００３５】
発光体層２の一方の主面上には、例えばＴｉＯ2 やＢａＴｉＯ3 などの高反射性無機酸化物粉末をシアノエチルセルロースなどの高誘電率を有する有機高分子バインダ中に分散含有させた反射絶縁層３が積層形成されている。Ａｌ箔のような金属箔あるいは金属膜からなる背面電極層４は、反射絶縁層３を介して、発光体層２の一方の主面上に一体的に配置されている。
【００３６】
発光体層２の他方の主面上には、ポリエステル（ＰＥＴ）フィルムのような透明絶縁フィルム上にＩＴＯ膜などを被着形成した透明電極層（透明電極シート）５が一体的に配置されている。透明電極シート５は、電極膜（ＩＴＯ膜）が発光体層２と対向するように配置されている。
【００３７】
これら透明電極層５、発光体層２、反射絶縁層３および背面電極層４を例えば熱圧着することによって、有機分散型電場発光素子１が構成されている。なお、図示を省略したが、背面電極層４および透明電極層５からはそれぞれ電極が引き出されており、これら電極から発光体層２に交流電圧が印加される。
【００３８】
上述した積層体（熱圧着体）からなる有機分散型電場発光素子１は、透明なパッケージングフィルム６で覆われている。パッケージングフィルム６には、例えば水湿透過率が小さいポリクロロトリフルオロエチレン（ＰＣＴＦＥ）フィルムのような防湿フイルムが用いられる。透明電極層３側には必要に応じて、6-ナイロンフィルムなどの吸湿性フィルム７が配置される。そして、これらパッケージングフィルム６のはみだし部を熱圧着し、有機分散型電場発光素子１を封止することによって、電場発光パネル（ＥＬパネル）が構成される。
【００３９】
このような有機分散型電場発光素子１およびそれを用いたＥＬパネルによれば、発光体層２中の電場発光蛍光体粒子の高輝度化および長寿命化に基づいて、高輝度を達成することができると共に、そのような輝度を長期間にわたって維持することが可能となる。
【００４０】
さらに、有機分散型電場発光素子およびそれを用いたＥＬパネルを作製するにあたって、ＰＣＴＦＥフィルムのような防湿フイルムを使用せずに、電場発光蛍光体粒子の個々の表面に対して防湿処理加工を行うことがある。本発明は金属酸化物や樹脂などによる防湿処理を施した電場発光蛍光体に対しても適用可能である。すなわち、本発明の電場発光蛍光体は、アルミナ、シリカおよびチタニアから選ばれる少なくとも 1種からなる保護膜（防湿膜）を有していてもよい。このような構成においても、高輝度化および長寿命化を達成することができる。
【００４１】
図２は、蛍光体粒子表面に上記したような保護膜を形成した電場発光蛍光体を用いた有機分散型電場発光素子１１を示している。図２に示す有機分散型電場発光素子１１は、個々の粒子が保護膜で覆われた本発明の電場発光蛍光体粒子を有機高分子バインダ中に分散含有させた発光体層１２を有している。保護膜で覆われた電場発光蛍光体粒子は、それ自体で防湿性を有しているため、吸湿フィルムや防湿フイルムを用いることなく、電場発光蛍光体の水分による発光特性の低下を防ぐことができる。
【００４２】
図１に示した有機分散型電場発光素子１と同様に、発光体層１２の一方の主面上には、反射絶縁層１３を介して背面電極層１４が一体的に積層されている。発光体層１２の他方の主面上には、透明電極層（透明電極シート）１５が一体的に積層されている。背面電極層１４は金属粉末やカーボン粉末などをバインダと共に混合してスラリー状とし、このスラリーを例えばスクリーン印刷することによって形成してもよい。背面電極層１４のさらに裏面側には、必要に応じて、発光素子の背面側の絶縁性を確保する背面絶縁層（図示せず）が積層形成される。
【００４３】
【実施例】
次に、本発明の具体的な実施例およびその評価結果について述べる。
【００４４】
実施例１
まず、粒径が約 2μm の硫化亜鉛粉末500gに 500mlの純水を加えて、スラリー状とした。そこに硫酸銅1.5gを添加して、30分間撹拌混合した。このスラリーを 150℃で12時間乾燥させた後、塩化マグネシウム 40g、塩化バリウム 40g、塩化ナトリウム 20gを添加し、十分に混合した。この混合物を石英るつぼに充墳し、空気中にて1150℃で 4時間焼成した。
【００４５】
この焼成物を2000mlの純水中に分散し、撹拌、沈降、上澄み排水を 3回繰り返した。次いで、塩酸でpH=2.0に調整した純水中で撹拌しつつ70℃に加温した後、沈降および上澄みの除去を行った。同様に撹拌、沈降、上澄み排水を 3回繰り返した。その後、純水で 5回洗浄してpHを 6〜 7に調整し、ろ過、乾燥を行った。得られた中間体（六方晶系）をラバープレス装置を用いて、 1.0ton/cm2 の静水圧で 5分間加圧した。加圧処理した中間体を粉砕し、この中間体300gに対して酸化亜鉛 15gを混合し、石英るつぼを用いて 750℃で 1.5時間空気中で焼成した。この焼成物を純水中に分散して 3回洗浄し、さらにpH=1.5の条件で塩酸洗浄した。純水による洗浄を 5回行った後、ろ過、乾燥、篩別して、本発明の電場発光蛍光体（ＺｎＳ：Ｃｕ，Ｃｌ）を得た。
【００４６】
このようにして得た硫化亜鉛系電場発光蛍光体の化学分析を行った結果、アルカリ土類金属元素の残留量（Ｍｇ、Ｃａ、Ｓｒ、Ｂａの総含有量）は0.05重量% であった。得られた硫化亜鉛系電場発光蛍光体を用いて、図１に示した有機分散型電場発光素子を作製し、輝度および寿命を測定した。これらの測定結果を表１に示す。なお、輝度の測定条件は、印加電圧：100V/400Hz（交流電圧）、発光体層にかかる電界：4000V/cm、発光環境：20℃-60%RTとした。寿命は上記輝度測定条件にて発光を継続し、輝度が初期輝度の 1/2になったときの点灯時間で評価した。測定は20℃-60%RTの恒温恒湿槽中で実施した。
【００４７】
実施例２〜５、比較例１
実施例１と同様にして、本発明の電場発光蛍光体を調製した。その際に、洗浄条件を変えることによって、硫化亜鉛系電場発光蛍光体（ＺｎＳ：Ｃｕ，Ｃｌ）中のアルカリ土類金属元素の残留量を変化させた。比較例１としての電場発光蛍光体は、洗浄工程で塩酸を使用せずに、純水による洗浄のみとしたものである。これら硫化亜鉛系電場発光蛍光体を用いて、実施例１と同様に有機分散型電場発光素子を作製し、輝度および寿命を測定した。これらの測定結果を表１に併せて示す。
【００４８】
【表１】
0003673120.tif 000002
表１から明らかなように、硫化亜鉛系電場発光蛍光体中に含まれるアルカリ土類金属元素の残留量を0.05重量% とした実施例１では、輝度が比較例１（従来品）の約 1.4倍となり、また寿命は 1.2倍となった。さらに、アルカリ土類金属元素の残留量を0.03重量% 以下とした場合には、輝度は約 1.7倍以上となり、また寿命は 1.5倍以上となった。
【００４９】
実施例６
まず、粒径が約 2μm の硫化亜鉛粉末500gに 500mlの純水を加えて、スラリー状とした。そこに硫酸銅1.5gを添加して、30分間撹拌混合した。このスラリーを 150℃で12時間乾燥させた後、塩化マグネシウム 10g、塩化バリウム 40g、塩化ナトリウム 50gを添加し、十分に混合した。この混合物を石英るつぼに充墳し、空気中にて1150℃で 4時間焼成した。
【００５０】
この焼成物を2000mlの純水中に分散し、撹拌、沈降、上澄み排水を 3回繰り返した。次いで、塩酸でpH=2.0に調整した純水中で撹拌しつつ70℃に加温した後、沈降、上澄みの除去を行った。同様に撹拌、沈降、上澄み排水を 3回繰り返した。その後、純水で 5回洗浄してpHを 6〜 7に調整し、ろ過、乾燥を行った。
【００５１】
得られた中間体（六方晶系）をラバープレス装置を用いて、 1.0ton/cm2 の静水圧で 5分間加圧した。加圧処理した中間体を粉砕し、この中間体300gに対して酸化亜鉛を 15g混合し、石英るつぼを用いて 750℃で 1.5時間空気中で焼成した。この焼成物を純水中に分散して 3回洗浄し、さらにpH=1.5の条件で塩酸洗浄した。純水による洗浄を 5回行った後、ろ過、乾燥、篩別して、本発明の電場発光蛍光体（ＺｎＳ：Ｃｕ，Ｃｌ）を得た。
【００５２】
このようにして得た硫化亜鉛系電場発光蛍光体の化学分析を行った結果、Ｍｇ元素の残留量は0.03重量% であった。得られた硫化亜鉛系電場発光蛍光体を用いて、実施例１と同様に有機分散型電場発光素子を作製し、輝度および寿命を測定した。これらの測定結果を表２に示す。
【００５３】
実施例７〜１８、比較例２〜５
原料に添加する結晶成長剤の量を変える以外は、実施例６と同様にして、それぞれ本発明の電場発光蛍光体を調製した。これら各硫化亜鉛系電場発光蛍光体を用いて、実施例１と同様に有機分散型電場発光素子を作製し、輝度および寿命をそれぞれ測定した。これらの測定結果を表２〜表５に示す。
【００５４】
表２に示す実施例６〜９では、Ｍｇ元素の残留量と輝度および寿命との関係を評価した。表３に示す実施例１０〜１２では、Ｃａ元素の残留量と輝度および寿命との関係を評価した。表４に示す実施例１３〜１５では、Ｓｒ元素の残留量と輝度および寿命との関係を評価した。表５に示す実施例１６〜１８では、Ｂａ元素の残留量と輝度および寿命との関係を評価した。
【００５５】
【表２】
0003673120.tif 000003
【表３】
0003673120.tif 000004
【表４】
0003673120.tif 000005
【表５】
0003673120.tif 000006
表２〜表５から明らかなように、アルカリ土類金属元素のうち、Ｍｇについては残留量が0.03重量% 以下で輝度が約 1.4倍以上となり、Ｃａ、Ｓｒ、Ｂａについては残留量が0.01重量% 以下で輝度が約 1.4倍以上となることが分かる。
【００５６】
実施例１９
まず、粒径が約 2μm の硫化亜鉛粉末500gに 500mlの純水を加えて、スラリー状とした。そこに硫酸銅1.5gを添加して、30分間撹拌混合した。このスラリーを 150℃で12時間乾燥させた後、塩化マグネシウム 40g、塩化ナトリウム 20g、塩化セシウム 40gを添加し、十分に混合した。この混合物を石英るつぼに充墳し、空気中にて1150℃で 4時間焼成した。
【００５７】
この焼成物を2000mlの純水中に分散し、撹拌、沈降、上澄み排水を 3回繰り返した。次いで、塩酸でpH=2.0に調整した純水中で撹拌しつつ70℃に加温した後、沈降、上澄みの除去を行った。同様に撹拌、沈降、上澄み排水を 3回繰り返した。その後、純水で 5回洗浄してpHを 6〜 7に調整し、ろ過、乾燥を行った。
【００５８】
得られた中間体（六方晶系）をラバープレス装置を用いて、 1.0ton/cm2 の静水圧で 5分間加圧した。そして、加圧処理した中間体を粉砕し、この中間体300gに対して酸化亜鉛 15gを混合し、石英るつぼを用いて 750℃で 1.5時間空気中で焼成した。この焼成物を純水中に分散して 3回洗浄し、さらにpH=1.5で塩酸洗浄した。純水による洗浄を 5回行った後、ろ過、乾燥、篩別して、本発明の電場発光蛍光体（ＺｎＳ：Ｃｕ，Ｃｌ）を得た。
【００５９】
このようにして得た硫化亜鉛系電場発光蛍光体の化学分析を行った結果、アルカリ土類金属元素の残留量は0.05重量% 、セシウム元素の残留量は 0.005重量% であった。得られた硫化亜鉛系電場発光蛍光体を用いて、実施例１と同様に有機分散型電場発光素子を作製し、輝度および寿命を測定した。これらの測定結果を表６に示す。
【００６０】
実施例２０〜２２、比較例６
塩化セシウムの添加量を変える以外は、実施例１９と同様にして、それぞれ本発明の電場発光蛍光体を調製した。これら各硫化亜鉛系電場発光蛍光体を用いて、実施例１と同様に有機分散型電場発光素子を作製し、輝度および寿命をそれぞれ測定した。これらの測定結果を表６に示す。
【００６１】
【表６】
0003673120.tif 000007
表６から明らかなように、Ｃｓを0.0001重量% 以上0.01重量% 以下の範囲で含む硫化亜鉛系電場発光蛍光体は、Ｃｓを実質的に含有しない蛍光体に比べて高輝度化および長寿命化が達成できることが分かる。
【００６２】
実施例２３
実施例１と同一条件で作製したＺｎＳ：Ｃｕ，Ｃｌ蛍光体粒子の表面に、保護膜（防湿膜）としてアルミナ膜（アルミナ量=1.0重量%)を形成した。このアルミナ膜で被覆された電場発光蛍光体（ＺｎＳ：Ｃｕ，Ｃｌ）を用いて、図２に示したストリップタイプの有機分散型電場発光素子１１を作製し、輝度および寿命を測定した。これらの測定結果を表７に示す。なお、輝度の測定条件は実施例１と同様とした。
【００６３】
実施例２４〜２７、比較例７
実施例２〜実施例５とそれぞれ同一条件で作製したＺｎＳ：Ｃｕ，Ｃｌ蛍光体粒子の表面に、表７に示す保護膜をそれぞれ形成した。これら保護膜を有する電場発光蛍光体（ＺｎＳ：Ｃｕ，Ｃｌ）を用いて、図２に示したストリップタイプの電場発光素子１１を作製し、輝度および寿命を測定した。これらの測定結果を表７に示す。
【００６４】
【表７】
0003673120.tif 000008
【００６５】
実施例２８〜３０、比較例８〜１０
硫化亜鉛粉末を含むスラリーに添加する結晶成長剤を臭化物もしくはヨウ化物とする以外は、実施例１９と同様にして、ＺｎＳ：Ｃｕ，Ｂｒ蛍光体およびＺｎＳ：Ｃｕ，Ｉ蛍光体を作製した。なお、Ｃｓ元素の含有量は臭化セシウムもしくはヨウ化セシウムの添加量により調整した。これら各硫化亜鉛系電場発光蛍光体を用いて、実施例１と同様に有機分散型電場発光素子を作製し、輝度および寿命をそれぞれ測定した。これらの測定結果を表８に示す。
【００６６】
【表８】
0003673120.tif 000009
表８から明らかなように、ＺｎＳ：Ｃｕ，Ｂｒ蛍光体やＺｎＳ：Ｃｕ，Ｉ蛍光体においても、ＺｎＳ：Ｃｕ，Ｃｌ蛍光体と同様に、アルカリ土類元素の含有量を低減すると共に、適量のＣｓ元素を含有させることによって、高輝度化および長寿命化を達成することができる。
【００６７】
【発明の効果】
以上説明したように、本発明によれば、蛍光体中のアルカリ土類金属元素の残留量を低減しているため、高輝度を有すると共にそのような輝度を長期間にわたって維持することが可能な電場発光蛍光体を提供することができる。このような電場発光蛍光体を用いた本発明の有機分散型電場発光素子によれば、ディスプレイデバイスなどに求められる特性を再現性よく満足させることが可能となる。
【図面の簡単な説明】
【図１】  本発明の有機分散型電場発光素子の一実施形態の要部構造を示す断面図である。
【図２】  本発明の有機分散型電場発光素子の他の実施形態の要部構造を示す断面図である。
【符号の説明】
１、１１……有機分散型電場発光素子
２、１２……発光体層
３、１３……反射絶縁層
４、１４……背面電極層
５、１５……透明電極層
【図１】
0003673120.tif 000010
【図２】
0003673120.tif 000011